습기 경화 성 밀봉 제 조성물 은 하우 쓰 힐트 ( Hausschild ) 실험 용 혼합기 에서 열거 된 성분 들 을 혼합 하 여 제조 하 였 다 . 사용 되 는 경화 시스템 은 옥심 경화 이 다 . 사용 된 중합체 는 25 ℃ 에서 의 점도 가 50000 mPa ㆍ s 인 디하 이드 록 시 말단 폴 리디 메틸 실록 산 이 다 . 상기 가교 결합제 는 비닐 - 트리스 ( 메틸 에틸 케 톡 시모 ) 실란 ( VOS ) 이 다 . 비교 실시 예 C 7 에서 사용 된 촉매 는 디 부틸 틴디 라우 레이트 ( DBTDL ) 이 다 . 비교 실시 예 C 9 에서 사용 된 제분 된 탄산칼슘 ( GCC ) 은 상표명 미 카르트 ( Mikhart ) AC 하 에 프로 벤 케일 ( Provencale ) 에 의해 공급 된다 . 비교 실시 예 C 7 및 C 8 에서 사용 되 는 실리카 는 BET 표면적 이 약 150 m 2 / g 인 퓸드 실리카 이 다 . 상기 실리콘 오일 은 25 ℃ 에서 의 점도 가 100 mPa ㆍ s 인 트리 메틸 실릴 - 말단 폴 리디 메틸 실록 산 이 다 . 상기 카올린 은 실시 예 1 에 기술 된 바 와 같이 하소 된 카올린 A 이 다 .